(57)【要約】  本発明は、貫通した穴、開口部、又はスリットを有するセルロース系バルク材料層、金属アルミニウム箔、及び熱可塑性ポリマーの外層を含む、ラミネートされたセルロース系の液状食品包装材料に関する。本発明は、更に、ラミネートされた包装材料を製造するための方法、及びラミネートされた包装材料を含む、液状食品包装のための包装容器に関する。
2020522441.tif 000002
【特許請求の範囲】
【請求項１】
ラミネートされたセルロース系の液状食品包装材料（１０ａ；１０ｂ；１０ｃ）であって、それぞれ開口領域を画定する、貫通した穴、開口部、又はスリット（２０）を有するバルク材料層（１１ａ；１１ｂ；１１ｃ）を含み、バルク材料層の外側、すなわち、ラミネートされた材料で作製された包装容器から外側を向くことになる側に配置された熱可塑性ポリマーの透明な最外保護層（１９ａ；１９ｂ；１９ｃ）、パックされた食料製品と直接接触することが意図されるヒートシール性で液密な熱可塑性ポリマーの最内層（１７ａ；１７ｂ；１７ｃ）、及びバルク材料層と熱可塑性ポリマーの最内層との間にラミネートされたガスバリア性をもたらすための金属アルミニウム箔（１２ａ；１２ｂ；１２ｃ）を更に含み、熱機械的に安定なポリマー層（１５ａ；１５ｂ；１５ｃ）がさらに、バルク材料層と熱可塑性の最内層との間にラミネートされており、熱機械的に安定なポリマー層がポリマー組成物のものであり、該ポリマー組成物が、１５０℃より高い融点を有し、エチレンビニルアルコールコポリマー（ＥＶＯＨ）、並びにカプロラクタム、ラウロラクタム、ウンデカノラクタム、アジピン酸、アゼライン酸、セバシン酸、ドデカン二酸、テレフタル酸、イソフタル酸、ブタンジアミン、ヘキサメチレンジアミン、トリメチルヘキサメチレンジアミン、及びメタキシレンジアミン（ＭＸＤＡ）モノマーからなる群から選択されるモノマーの重合から得られるポリアミド（ＰＡ）からなる群から選択されるポリマー、又はそのようなモノマーの異なる組み合わせから得られる２種以上のポリアミドのブレンドを少なくとも７０ｗｔ％含み、該ポリアミドに含まれるＭＸＤＡモノマーの量が合計で８０ｍｏｌ％以下であり、金属アルミニウム箔、熱可塑性ポリマーの最内層及び最外層、並びに熱機械的に安定なポリマー層が全て、バルク材料層の穴、開口部、又はスリットの領域全体に延在して、互いにラミネートされ、封止されて、開口領域内にバルク材料層を含有しないラミネートされた開口膜材料を形成している、ラミネートされた包装材料。
【請求項２】
金属アルミニウム箔（１２ａ；１２ｂ；１２ｃ）が、６μｍ又はそれより薄い、例えば５μｍ又はそれより薄い、請求項１に記載のラミネートされた包装材料。
【請求項３】
熱機械的に安定な層（１５ａ；１５ｂ；１５ｃ）が、０．５〜１０ｇ／ｍ２、例えば１〜６ｇ／ｍ２、例えば２〜４ｇ／ｍ２の量で適用される、請求項１又は２に記載のラミネートされた包装材料。
【請求項４】
バルク材料層（１１ａ；１１ｂ；１１ｃ）が、１００〜３５０ｇ／ｍ２の坪量を有する、請求項１から３のいずれか一項に記載のラミネートされた包装材料。
【請求項５】
熱機械的に安定な層（１５ａ；１５ｂ）が、金属アルミニウム箔（１２ａ；１２ｂ；１２ｃ）とバルク材料層（１１ａ；１１ｂ；１１ｃ）との間に、熱可塑性ポリマーの少なくとも１つの中間結合層（１３ａ、１４ａ、ｂ、１６ａ、ｂ）と一緒にラミネートされている、請求項１から４のいずれか一項に記載のラミネートされた包装材料。
【請求項６】
バルク材料層（１１ａ）が金属アルミニウム箔（１２ａ）に以下の順序でラミネートされている、すなわち、バルク材料層に接着及び接触するポリエチレンの第１の中間結合層（１３ａ）、ポリエチレンの第１の中間結合層の反対側に接着及び接触する第１の接着性ポリマー層（１４ａ）、第１の接着性ポリマー層の反対側に接着及び接触する熱機械的に安定な層（１５ａ）、並びに熱機械的に安定な層の反対側に接着及び接触し、熱機械的に安定な層を金属アルミニウム箔に接合する第２の接着性ポリマー層（１６ａ）の順序でラミネートされている、請求項１から５のいずれか一項に記載のラミネートされた包装材料。
【請求項７】
接着性ポリマー（１４ａ、１６ａ）が、無水マレイン酸でグラフト変性されたポリエチレン（ＭＡＨ−ｇ−ＰＥ）である、請求項６に記載のラミネートされた包装材料。
【請求項８】
ポリエチレンの中間結合層（１３ａ）が、５〜１０ｇ／ｍ２、例えば６〜８ｇ／ｍ２の量で適用される、請求項６又は７に記載のラミネートされた包装材料。
【請求項９】
ラミネートされた包装材料（１０ａ；１０ｂ；１０ｃ）の開口領域を覆う、ラミネートされた開口膜材料（Ｌ）であって、開口領域が、ラミネートされた包装材料に含まれるバルク材料層（１１ａ；１１ｂ；１１ｃ）中の貫通した穴、開口部、又はスリット（２０）によって画定され、ラミネートされた膜材料が、ラミネートされた開口膜材料の外側から内側に（すなわち、ラミネートされた開口膜材料を含む包装の外側及び内側に相当する）、以下のラミネートされた層、すなわち、熱可塑性ポリマーの透明な最外保護層（１９ａ；１９ｂ；１９ｃ）、熱可塑性ポリマーの少なくとも１つの中間結合層（１３ａ、１４ａ、ｂ、１６ａ、ｂ）、ポリマー組成物の熱機械的に安定な層（１５ａ；１５ｂ；１５ｃ）、金属アルミニウム箔（１２ａ；１２ｂ；１２ｃ）、少なくとも１つの接着性ポリマー層（１４ａ、１６ａ、１８ａ；１４ｂ、１６ｂ、１８ｂ；１４ｃ、１６ｃ）、及びヒートシール性で液密な熱可塑性ポリマーの最内層（１７ａ；１７ｂ；１７ｃ）を含み、該ポリマー組成物が、１５０℃より高い融点を有し、エチレンビニルアルコールコポリマー（ＥＶＯＨ）、並びにカプロラクタム、ラウロラクタム、ウンデカノラクタム、アジピン酸、アゼライン酸、セバシン酸、ドデカン二酸、テレフタル酸、イソフタル酸、ブタンジアミン、ヘキサメチレンジアミン、トリメチルヘキサメチレンジアミン、及びメタキシレンジアミン（ＭＸＤＡ）モノマーからなる群から選択されるモノマーの重合から得られるポリアミド（ＰＡ）からなる群から選択されるポリマー、又はそのようなモノマーの異なる組み合わせから得られる２種以上のポリアミドのブレンドを少なくとも７０ｗｔ％含み、該ポリアミドに含まれるＭＸＤＡモノマーの量が合計で８０ｍｏｌ％以下である、ラミネートされた開口膜材料。
【請求項１０】
ラミネートされた膜材料（Ｌ）が、ラミネートされた開口膜材料の外側から内側に、以下の一連のラミネート層、すなわち、熱可塑性ポリマーの最外層（１９ａ）、熱可塑性ポリマーの中間結合層（１３ａ）、第１の接着性ポリマー層（１４ａ）、熱機械的に安定な層（１５ａ；１５ｂ；１５ｃ）、第２の接着層（１６ａ）、熱可塑性の最内層（１７ａ）のラミネート層を含む、請求項９に記載のラミネートされた開口膜材料。
【請求項１１】
熱可塑性ポリマーの中間結合層（１３ａ）が低密度ポリエチレンであり、第１及び第２の接着性ポリマー（１４ａ、１６ａ）が無水マレイン酸グラフト変性ポリエチレンである、請求項１０に記載のラミネートされた開口膜材料。
【請求項１２】
請求項１から１１のいずれか一項に記載のラミネートされた包装材料を含む、液状食品包装容器（３０ａ；３０ｂ；３０ｃ）。
【請求項１３】
請求項１から１１のいずれか一項に記載のラミネートされたセルロース系の液状食品包装材料を製造する方法であって、以下の工程：
ａ）それぞれ開口領域を画定する、貫通した穴、開口部、又はスリット（２０）を有するバルク材料層（１１ａ；１１ｂ；１１ｃ）の第１のウェブ（１１）、及び金属アルミニウム箔（１２ａ；１２ｂ；１２ｃ）の第２のウェブ（１２）を、ラミネーションローラーニップに向けて送り出す工程（２１、２２）と、
ｂ）第１のウェブと第２のウェブとを互いにラミネートする工程（２５）と、
ｃ）ヒートシール性熱可塑性ポリマーの最内層（１７ａ；１７ｂ；１７ｃ）を、バルク材料層の側とは反対の金属アルミニウム箔のウェブの内側にラミネートする工程（２７、１８）と、
ｄ）バルク材料層と熱可塑性ポリマーの最内層との間に、ポリマー組成物の熱機械的に安定なポリマー層（１５ａ；１５ｂ；１５ｃ）をラミネートする工程であって、該ポリマー組成物が、１５０℃より高い融点を有し、エチレンビニルアルコールコポリマー（ＥＶＯＨ）、並びにカプロラクタム、ラウロラクタム、ウンデカノラクタム、アジピン酸、アゼライン酸、セバシン酸、ドデカン二酸、テレフタル酸、イソフタル酸、ブタンジアミン、ヘキサメチレンジアミン、トリメチルヘキサメチレンジアミン、及びメタキシレンジアミン（ＭＸＤＡ）モノマーからなる群から選択されるモノマーの重合から得られるポリアミド（ＰＡ）からなる群から選択されるポリマー、又はそのようなモノマーの異なる組み合わせから得られる２種以上のポリアミドのブレンドを少なくとも７０ｗｔ％含み、該ポリアミドに含まれるＭＸＤＡモノマーの量が合計で８０ｍｏｌ％以下である、ポリマー組成物の熱機械的に安定なポリマー層をラミネートする工程（２５；２７）と、
ｅ）熱可塑性ポリマーの最外層（１９ａ；１９ｂ；１９ｃ）を、金属アルミニウム箔の側とは反対のバルク材料層のウェブの外側にラミネートする工程と、
を任意の順序又は任意の組み合わせで含み、
このようにして金属アルミニウム箔、熱可塑性ポリマーの最内層及び最外層、並びに熱機械的に安定なポリマー層を、貫通した穴、開口部、又はスリットの領域内で互いにラミネートして、開口領域内にバルク材料層を含有しないラミネートされた開口膜材料（Ｌ）を形成する、方法。
【請求項１４】
熱機械的に安定なポリマー層（１５ａ；１５ｂ；１５ｃ）が、少なくとも１つの他の熱可塑性ポリマー層と一緒に共押出ラミネート（２４；２９）されることによって、ラミネートされた材料構造中にラミネートされる、請求項１３に記載の方法。
【請求項１５】
工程ｂ）が、熱可塑性ポリマーの少なくとも１つの中間結合層（１３ａ、１４ａ、ｂ、１６ａ、ｂ）を熱機械的に安定なポリマー（１５ａ；１５ｂ；１５ｃ）と一緒に有する溶融した多層を金属アルミニウム箔（１２ａ；１２ｂ）のウェブとバルク材料層（１１ａ；１１ｂ）のウェブとの間に溶融共押出し（２４）、次いでラミネーションローラーニップ内でこれらの層をプレスして互いに接着させることによって実施される、請求項１３又は１４に記載の方法。
【発明の詳細な説明】
【技術分野】
【０００１】
本発明は、貫通した穴、開口部、又はスリットを有する紙若しくはカートン又は他のセルロース系材料のバルク層、バルク層の一方の外側に施された熱可塑性物質の層、ラミネートされた材料全体に延在し、熱可塑性物質の少なくとも１つの中間層によってバルク層に結合されている、バルク層のもう一方の側である内側に施されたアルミニウム箔、（熱可塑性物質の２つの層は、両方ともラミネートされた材料全体に延在し、穴の領域内で互いに封止されてアルミニウム箔と熱可塑性物質との膜を形成する）、及びアルミニウム箔の反対の、内側に施された熱可塑性物質の１つ又は複数の層を含む、ラミネートされた包装材料に関する。
【０００２】
更に、本発明は、ラミネートされた包装材料を含む、又はラミネートされた包装材料で作製された包装容器、並びにラミネートされた材料を製造するための方法に関する。
【背景技術】
【０００３】
液状食品用の一回使用して使い捨てるタイプの包装容器は、板紙又はカートンをベースにする包装用ラミネートから製造されることが多い。よく見られるそのような包装容器の１つは、Ｔｅｔｒａ  Ｂｒｉｋ（登録商標）  Ａｓｅｐｔｉｃという商品名で市販されており、長期常温貯蔵用に販売される液状食品、例えば、牛乳、フルーツジュース等の無菌包装に主に用いられている。この公知の包装容器における包装材料は、典型的には、紙又は板紙のバルク層と、外側の熱可塑性物質の液密層とを含むラミネートである。例えば、無菌包装、及び牛乳又はフルーツジュースの包装を目的として、包装容器を気密に、特に酸素気密にするために、これらの包装容器におけるラミネートは、通常、少なくとも１つの追加層、最も一般的にはアルミニウム箔を含む。
【０００４】
ラミネートの内側、すなわち、ラミネートから生成された容器の、充填された食品内容物に面することが意図される側には、アルミニウム箔上に施された最内層があり、この最内部の内側層は、接着性ポリマー及び／又はポリオレフィン等のヒートシール性熱可塑性ポリマーを含む１つ又は幾つかの部分層からなり得る。バルク層の外側にも、ヒートシール性最外層がある。
【０００５】
包装容器は、一般に、包装材料のウェブ又は既製のブランクから包装の形成、充填、及び封止を行うタイプの近代的な高速包装機械によって生成される。よって、包装容器は、最内及び最外部のヒートシール性熱可塑性ポリマー層を一緒に融着することによりウェブの縦方向の両端を重なり合う接合部で互いに一体化させることによって、ラミネートされた包装材料のウェブを筒状物に再形成することによって生成することができる。筒状物には意図される液状食料製品が充填され、その後、筒状物内の内容物のレベルより下で互いから所定の距離をおいて管状物の横方向の封止を繰り返すことによって、個々の包装に分割される。包装は、横方向の封止部に沿って切開することによって筒状物から分離され、包装材料に準備された折り線に沿って折り畳み形成することによって所望の幾何学的構成、通常は平行六面体又は直方体が与えられる。
【０００６】
この連続的に筒状物形成、充填、及び封止を行う包装法の概念の主な利点は、筒状物形成の直前にウェブを連続的に滅菌できることであり、よって無菌包装法の可能性を提供できることである。無菌包装法とは、充填しようとする液状内容物だけでなく包装材料自体も細菌が低減され、充填された製品中に微生物が増殖するリスクを伴わずに、充填された包装を室温であっても長時間貯蔵することができるように、充填された包装容器が清浄な条件下で生成される方法である。Ｔｅｔｒａ  Ｂｒｉｋ（登録商標）型の包装法の別の重要な利点は、上で述べたように、費用効率に相当な影響を及ぼす連続高速包装が可能なことである。
【０００７】
典型的には、１時間当たり何千もの包装を調製することができる。例えば、Ｔｅｔｒａ  Ｐａｋ  （登録商標）  Ａ３／ｓｐｅｅｄ充填機は、０．９リットル以上のファミリーサイズの包装容器を１時間当たり約１５０００個、及びポーションパックの包装容器を１時間当たり約２４０００個製造することができる。
【０００８】
敏感な液状食品、例えば、牛乳又はジュース用の包装容器も、本発明のラミネートされた包装材料のシート状ブランク又は既製のブランクから生成することができる。平らに折り畳まれた包装用ラミネートの管状ブランクから、包装は、まず第一に、ブランクを組み上げて開口した管状容器カプセルを形成し、そのうちの一方の開口端を、一体化した端部パネルを折り畳んでヒートシールすることによって閉じることによって生成される。このように閉じられた容器カプセルは、その開口端を通して対象の食料製品、例えばジュースで充填され、その後、その開口端は、対応する一体化した端部パネルを更に折り畳んでヒートシールすることによって閉じられる。シート状及び管状ブランクから生成される包装容器の例は、従来のいわゆるゲーブルトップ包装である。このタイプの包装には、プラスチックで作製された成型頂部及び／又はねじ蓋を有するものもある。
【０００９】
公知の包装用ラミネートは、慣用的には貯蔵リールから巻き出される紙又は板紙のウェブから生成されるが、それと同時にアルミニウム箔のウェブが対応する貯蔵リールから巻き出される。２つの巻き出されたウェブは互いに一緒にされ、両方とも２つの隣接する回転筒の間のニップを通して誘導され、それと同時にラミネートする材料の結合層、通常は低密度ポリエチレン（ＬＤＰＥ）が、溶融ポリマーフィルム又はポリマーカーテンに押出され、このようにして該材料がウェブの間に施されて、アルミニウム箔のウェブが紙又は板紙のウェブに恒久的に接合される。紙又は板紙のウェブは、その後、ポリエチレン、通常は低密度ポリエチレン（ＬＤＰＥ）の液密コーティングを両側に施され、次いで後日の輸送及び取り扱いのために完成した包装用リールに巻き取られる。
【００１０】
消費者の観点から、包装容器は、その内容物を空にするときに取り扱い易く、開封し易いことが望ましく、この必要性を満たすために、包装容器はある種の開口部構成体を備えていることが多い。
【００１１】
そのような包装容器によく見られる開口部構成体は、包装壁のバルク板紙層に穿孔又は切断された穴を含み、穴は、包装壁の内側及び外側で、包装壁の熱可塑性物質のそれぞれの外層によって覆われており、それらは貫通した穴の開口部の輪郭の領域内で互いに封止され、そのようにして板紙ではない層の膜を形成する。通常は成型プラスチックのものであり、再封用の注ぎ口及びねじ蓋を有する開口具が、穴の領域及びその周囲に施されてもよく、その開口具は、押し下げる又はねじって下げる動きによって穴の領域内の膜を突き通す若しくは除去するように設計されているか、又は代替的に、開口具をねじって上げる及び／若しくは引き上げる動きによって膜を除去するように設計されている。開口具のねじることのできる部分の内側は、例えば、それを上方にねじって包装壁から離したときに、膜がねじることのできる部分に沿って持ち上げられ、穴の端部から破り取られて、充填された内容物を包装から注ぎ出すための輪郭がほぼ明確な穴を残すように、穴の膜に接着されてもよい。
【００１２】
或いは、ねじることのできる部分は、ねじることのできる部分を回す間に膜を突き通し、続いて切断して開く、切断歯等の切断機構を含んでもよい。
【００１３】
開口部構成体の１つのタイプは、ラミネートされた包装材料上、バルク板紙層の穴又はスリットの領域上に直接射出成型される。そのような開口部構成体は、そのとき、ラミネートされた包装材料の両側に成型された部分を含んでもよく、穴又はスリットの膜と相互作用し、それを破いて、切断又は破断して開く部分を含んでもよい。
【００１４】
上のタイプのいずれかの開口部構成体が効率的且つ好都合に機能するための前提条件は、開封操作の間に押し込み及び／若しくは引き上げながらねじる力並びに／又は切断する力が膜に加えられたときに層が剥離しないように、膜の異なる層の間に十分な接着力があることである。
【００１５】
しかし、膜のアルミニウム箔と熱可塑性層とを一緒にラミネートするときに、穴の領域と穴の外側の領域とでラミネートの総厚が異なるために、穴の領域内で十分な接着力を得ることが困難な場合がある。ラミネートされた層のウェブをラミネーションステーション内のプレスニップに通すと、層は、圧力ローラー及び冷却されたシリンダーによって互いにプレスされて接着される。穴又はスリットによって画定された領域では、プレスニップは、必要な接着性を達成するのに十分に、アルミニウム箔とポリマー層とを一緒にプレスしなければならない。
【００１６】
ラミネートされた材料の製造プロセスにおいて膜中での良好な接着力及びラミネーションを達成することができたとしても、ラミネートされた材料のその後の取り扱いにおける不都合な条件によって、穴及び膜の領域でトラブルが引き起こされることがある。
【００１７】
不都合な条件は、充填機での滅菌、形成、及び充填操作によって、穴及びラミネートされた薄層膜を有するラミネートされた包装材料が超高速でそれらの操作を通して進む際に、熱及び機械的力に曝露されることを通して生じることがある。例えば、滅菌操作中に、包装材料は８０℃前後の温度の熱い過酸化物浴に数秒浸漬され、次いで乾燥され、それによってポリマー層での引張り剛性が失われるために、膜中でラミネートされた層のポリマーは膨張又は変形して、アルミニウム箔層が降伏せざるを得なくなるか、又は亀裂を生じるようになることさえあり得る。これは、膜がその後又は同時に、送りローラー、気流の乱れ若しくは包装材料管状物の充填時の液体製品からの急激な圧力の変化による、又は包装を折り畳むときの、又は充填機の他の部分からの機械力を受けたときに更に強調される。よって、ラミネートされた包装材料の製造中に予防措置を講じ、注意を払ったとしても、最終的に、充填された包装容器において、ラミネートされた穴の膜で接着力が悪くなることがある。
【００１８】
よって、比較的薄いアルミニウム箔は、損傷し、裂けることがあり、それによって包装容器の気密性が損なわれることで、包装された食料製品の色、味、及び栄養価も損なわれることがある。
【００１９】
更に、充填機操作中の熱的及び機械的負荷から膜のラミネート層が剥離することによって接着力が低下すると、膜を破り取る又は突き通すときに開封の問題を引き起こすことがある。ほつれた端部が形成されることがあり、包装を開けて良好できれいな開口部及び注液孔をもたらすことが困難なことがある。
【発明の概要】
【発明が解決しようとする課題】
【００２０】
したがって、向上したラミネートされた包装材料、それで作製された包装を提供して、上記のような従来技術の欠点を軽減することが本発明の一般的な目的である。
【００２１】
よって、新たなラミネートされた包装材料であって、その材料から生成され、液状食品で充填された包装容器において、ラミネートされた穴、開口部、又はスリットの領域での包装の完全性を向上させる、包装材料を実現することが目的である。
【００２２】
ラミネートされた包装材料であって、その材料から生成され、液状食品が充填された無菌包装容器に向上した酸素バリア性を与える包装材料を提供することも、本発明の目的である。
【００２３】
ラミネートされた包装材料であって、その材料から生成され、液状食品で充填された包装容器の開封性を向上させる、包装材料を提供することが、本発明の更なる目的である。
【００２４】
これらの目的のうちの幾つか又は全ては、以下に、また添付の特許請求の範囲に規定される通りのラミネートされた包装材料、ラミネートされた包装材料を製造する方法、並びにそれらで作製される包装容器によって、本発明に従って達成可能である。
【課題を解決するための手段】
【００２５】
よって、本発明の第１の態様によれば、ラミネートされたセルロース系の液状食品包装材料であって、それぞれ開口領域を画定する、貫通した穴、開口部、又はスリット（２０）を有するバルク材料層を含み、バルク材料層の外側、すなわち、ラミネートされた材料で作製された包装容器から外側を向くことになる側に配置された熱可塑性ポリマーの透明な最外保護層、パックされた食料製品と直接接触することが意図されるヒートシール性で液密な熱可塑性ポリマーの最内層、及びバルク材料層と熱可塑性ポリマーの最内層との間にラミネートされたガスバリア性をもたらすための金属アルミニウム箔を更に含み、熱機械的に安定なポリマー層がさらに、バルク材料層と熱可塑性の最内層との間にラミネートされており、熱機械的に安定なポリマー層がポリマー組成物のものであり、該ポリマー組成物が、１５０℃より高い融点を有し、エチレンビニルアルコールコポリマー（ＥＶＯＨ）、並びにカプロラクタム、ラウロラクタム、ウンデカノラクタム、アジピン酸、アゼライン酸、セバシン酸、ドデカン二酸、テレフタル酸（Ｔｅｒｅｐｈａｔａｌｉｃ  Ａｃｉｄ）、イソフタル酸（Ｉｓｏｐｈａｔｈａｌｉｃ  Ａｃｉｄ）、ブタンジアミン、ヘキサメチレンジアミン、トリメチルヘキサメチレンジアミン、及びメタキシレンジアミン（Ｍｅｔａｘｙｘｙｌｅｎｅ  ｄｉａｍｉｎｅ）（ＭＸＤＡ）モノマーからなる群から選択されるモノマーの重合から得られるポリアミド（ＰＡ）からなる群から選択されるポリマー、又はそのようなモノマーの異なる組み合わせから得られる２種以上のポリアミドのブレンドを少なくとも７０ｗｔ％含み、該ポリアミドに含まれるＭＸＤＡモノマーの量が合計で８０ｍｏｌ％以下であり、金属アルミニウム箔、熱可塑性ポリマーの最内層及び最外層、並びに熱機械的に安定なポリマー層が全て、バルク材料層の穴、開口部、又はスリットの領域全体に延在して、互いにラミネートされ、封止されて、開口領域内にバルク材料層を含有しないラミネートされた開口膜（ｏｐｅｎｉｎｇ  ｍｅｍｂｒａｎｅ）材料を形成している、ラミネートされた包装材料が提供される。
【００２６】
熱機械的に安定なポリマー層を、金属アルミニウム箔に隣接させて、ラミネートされた構造に組み込み、配置することによって、アルミニウム箔は、バルク材料層がラミネートから切り取られて除去されている領域でより良好に支持されることとなる。ラミネートされた穴のアルミニウム箔をより良好に支持することで、開口領域周辺の包装の完全性特性及び酸素バリア性を向上させることができ、或いは、バリア性及び完全性特性を更に損なうことなく金属アルミニウム箔の厚さをダウンゲージすることができる。熱機械的に安定なポリマー層は、ポリマー組成物のベースとしてポリアミドから選択されるポリマーの群から選択されれば、厚くしたり、多くの費用を追加する必要がない。その上、そのような熱機械的に安定なポリマー層は、ラミネート包装材料の製造での従来の溶融押出ラミネート法にも適するであろう。
【００２７】
開口膜中のアルミニウム箔の不安定性の対処に関する以前の開発によって、溝付ラミネーションローラーが使用されることとなった。ラミネーションプレスローラーのゴム表面の適切な寸法の円周方向の溝は、開口膜に作用する機械力及び熱をより良好に制御できるように、押出コーティング及びラミネーション中のポリマー層とアルミニウム箔との成形を助ける。しかし、本発明を用いれば、そのようなラミネーションローラーはもう必要ないはずである。
【００２８】
本発明の第２の態様では、本発明のラミネートされた包装材料を含む液状食品包装容器が提供される。該包装容器は、シート若しくはウェブ状のブランクを折り畳み形成して直方体若しくは別の折り畳まれた形状の包装にするか、又は単にパウチ包装にすることによって、ラミネートされた包装材料から完全に作製することができる。
【００２９】
本発明の第３の態様では、ラミネートされた包装材料の開口領域を覆う、ラミネートされた開口膜材料であって、開口領域が、ラミネートされた包装材料に含まれるバルク材料層中の貫通した穴、開口部、又はスリットによって画定され、ラミネートされた膜材料が、ラミネートされた開口膜材料の外側から内側に（すなわち、ラミネートされた開口膜材料を含む包装の外側及び内側に相当する）、以下のラミネートされた層、すなわち、熱可塑性ポリマーの透明な最外保護層、熱可塑性ポリマーの少なくとも１つの中間結合層、ポリマー組成物の熱機械的に安定な層、金属アルミニウム箔、少なくとも１つの接着性ポリマー層、及びヒートシール性で液密な熱可塑性ポリマーの最内層を含み、該ポリマー組成物が、１５０℃より高い融点を有し、エチレンビニルアルコールコポリマー（ＥＶＯＨ）、並びにカプロラクタム、ラウロラクタム、ウンデカノラクタム、アジピン酸、アゼライン酸、セバシン酸、ドデカン二酸、テレフタル酸、イソフタル酸、ブタンジアミン、ヘキサメチレンジアミン、トリメチルヘキサメチレンジアミン、及びメタキシレンジアミン（ＭＸＤＡ）モノマーからなる群から選択されるモノマーの重合から得られるポリアミド（ＰＡ）からなる群から選択されるポリマー、又はそのようなモノマーの異なる組み合わせから得られる２種以上のポリアミドのブレンドを少なくとも７０ｗｔ％含み、該ポリアミドに含まれるＭＸＤＡモノマーの量が合計で８０ｍｏｌ％以下である、ラミネートされた開口膜材料が提供される。
【００３０】
本発明の第４の態様では、上で定義した通りのラミネートされたセルロース系の液状食品包装材料を製造する方法であって、以下の工程：
ａ）それぞれ開口領域を画定する、貫通した穴、開口部、又はスリットを有するバルク材料層の第１のウェブ、及び金属アルミニウム箔の第２のウェブを、ラミネーションローラーニップに向けて送り出す工程と、
ｂ）第１のウェブと第２のウェブとを互いにラミネートする工程と、
ｃ）ヒートシール性熱可塑性ポリマーの最内層を、バルク材料層の側とは反対の金属アルミニウム箔のウェブの内側にラミネートする工程と、
ｄ）バルク材料層と熱可塑性ポリマーの最内層との間に、ポリマー組成物の熱機械的に安定なポリマー層をラミネートする工程であって、該ポリマー組成物が、１５０℃より高い融点を有し、エチレンビニルアルコールコポリマー（ＥＶＯＨ）、並びにカプロラクタム、ラウロラクタム、ウンデカノラクタム、アジピン酸、アゼライン酸、セバシン酸、ドデカン二酸、テレフタル酸、イソフタル酸、ブタンジアミン、ヘキサメチレンジアミン、トリメチルヘキサメチレンジアミン、及びメタキシレンジアミン（ＭＸＤＡ）モノマーからなる群から選択されるモノマーの重合から得られるポリアミド（ＰＡ）からなる群から選択されるポリマー、又はそのようなモノマーの異なる組み合わせから得られる２種以上のポリアミドのブレンドを少なくとも７０ｗｔ％含み、該ポリアミドに含まれるＭＸＤＡモノマーの量が合計で８０ｍｏｌ％以下である、ポリマー組成物の熱機械的に安定なポリマー層をラミネートする工程と、
ｅ）熱可塑性ポリマーの最外層を、金属アルミニウム箔の側とは反対のバルク材料層のウェブの外側にラミネートする工程と、
を任意の順序又は任意の組み合わせで含み、
このようにして金属アルミニウム箔、熱可塑性ポリマーの最内層及び最外層、並びに熱機械的に安定なポリマー層を、貫通した穴、開口部、又はスリットの領域内で互いにラミネートして、開口領域内にバルク材料層を含有しないラミネートされた開口膜材料を形成する、方法に関する。
【００３１】
熱機械的に安定なポリマー層は、好ましくは、共押出ラミネーションによって、ラミネートされた材料構造中にラミネートされる。それによって、熱機械的に安定なポリマー層の厚さ及び量を、費用及び効率の理由で可能な限り低く保つことができる。
【００３２】
熱機械的に安定なポリマー層が、熱可塑性ポリマーの中間結合層と一緒に共押出されることによってラミネートされた材料構造中にラミネートされると、ラミネートされた膜中の金属アルミニウム箔が良好に支持され、包装材料の外側及びそれから形成された包装容器の外側から良好に保護されることとなる。
【００３３】
以下に、図面を参照しながら本発明の実施形態を説明する。
【図面の簡単な説明】
【００３４】
【図１ａ】本発明による、バルク材料層は存在しないが更なるラミネート層の「膜」が存在する開口領域を有する、ラミネートされた包装材料の概略的な横断面図を示す図である。
【図１ｂ】そのようなラミネートされた包装材料の更なる実施形態の概略的な横断面図を示す図である。
【図１ｃ】そのようなラミネートされた包装材料の尚更なる実施形態の概略的な横断面図を示す図である。
【図２ａ】本発明による、金属アルミニウム箔をバルク材料層にラミネートするための方法の例を概略的に示す図である。
【図２ｂ】本発明による、図２ａに記載される操作から得られたバルク材料とアルミニウム箔とを予めラミネートしたものに、熱可塑性ポリマーの最内層をラミネートするための方法の例を概略的に示す図である。
【図３ａ】本発明によるラミネートされた包装材料から生成された包装容器の典型的な例を示す図である。
【図３ｂ】本発明によるラミネートされた包装材料から生成された包装容器の典型的な例を示す図である。
【図３ｃ】本発明によるラミネートされた包装材料から生成された包装容器の典型的な例を示す図である。
【図４】連続的なロール供給、形成、充填、及び封止プロセスにおいて、包装容器を包装用ラミネートからのどのように製造することができるかの原理を示す図である。
【図５】ラミネートされた開口膜が、膜の片側に急速な圧力「吹き込み」を受けたときに破れる加圧力を示す図である。
【図６】ラミネートされた開口膜の片側への過剰な加圧力が膜のＯＴＲにどのように影響を及ぼすかを示す図である。
【発明を実施するための形態】
【００３５】
本発明に関して「長期貯蔵」という用語は、包装容器が、パックされた食料製品の品質、すなわち、栄養価、衛生上の安全性、及び味を、周囲条件で、少なくとも１若しくは２か月間、例えば少なくとも３か月間、好ましくはそれより長く、例えば６か月間、例えば１２か月間、又はそれより長く保存することが可能であるべきであることを意味している。
【００３６】
本発明に関して「包装の完全性」という用語は、一般に、包装の耐久性、すなわち、包装容器の漏れ又は破損に対する耐性を意味している。特に、それは、充填された食料製品を劣化させ、予想される包装の保存寿命を短くするおそれのある、細菌等の微生物、汚れ、及び他の物質の侵入に対する包装の耐性を包含する。
【００３７】
ラミネートされた包装材料からの包装の完全性に寄与する主なものの１つは、ラミネートされた材料の隣接層間の良好な内部接着力によってもたらされる。包装の完全性に寄与する別のものは、各材料層自体の中の欠陥、例えば、ピンホール、破裂等に対する材料の耐性によるものであり、包装の完全性に寄与する更に別のものは、包装容器を形成する際に材料が共に封止される封止接合部の強度によるものである。よって、ラミネートされた包装材料自体に関しては、完全性特性は、それぞれのラミネート層のその隣接層への接着力、並びに個々の材料層の品質に主に焦点が当てられる。包装の封止に関しては、完全性は、封止接合部の品質に主に焦点が当てられ、この品質は、充填機での十分に機能する堅牢な封止操作によって確保され、それは、適正に適合されたラミネートされた包装材料のヒートシール特性によって確保される。
【００３８】
「液状食品」という用語は一般に、任意選択により食品の断片を含有し得る、低又は高粘度の流動する内容物を有する食料製品を指す。乳製品及び牛乳、ダイズ、米、穀類及び種子の飲料、ジュース、ネクター、炭酸を含まない飲料、栄養ドリンク、スポーツ飲料、コーヒー又は茶飲料、ココナッツウォーター、茶飲料、ワイン、スープ、潰したトマト、ソース（パスタソース等）、及びオリーブ油は、企図される食料製品の幾つかの非限定的な例である。
【００３９】
包装材料及び包装容器に関する「無菌」という用語は、微生物が排除された、不活性化された、又は死滅した状態を指す。微生物の例は、細菌及び胞子である。一般に、無菌プロセスは、製品が包装容器内に無菌でパックされるときに使用される。包装の保存寿命の間に継続して無菌であるために、包装の完全性特性は当然のことながら極めて重要である。充填された食料製品の長期保存寿命に関しては、その当初の味及び栄養価、例えばそのビタミンＣ含有量等を保つために、包装が、ガス及び蒸気に対して、例えば酸素ガスに対してバリア性を有することが更に重要であり得る。
【００４０】
「バルク層」という用語は、通常、最も厚い層又は多層ラミネートにおける大部分の材料を含有する層、すなわち、ラミネート及び該ラミネートから折り畳まれる包装容器の機械的特性及び寸法安定性に最も寄与する層、例えば、板紙又はカートン等を意味する。それは、十分なそのような機械的特性及び寸法安定性を達成するために、サンドイッチ構造においてより長い厚さ距離をもたらし、バルク層の両側で安定化表面層（ｓｔａｂｉｌｉｓｉｎｇ  ｆａｃｉｎｇ  ｌａｙｅｒ）（より高いヤング率を有する）と更に相互作用する層を意味することもある。
【００４１】
よって、「スペーサー層」は、サンドイッチ構造体中でスペーサー層の両側に配置された、延伸フィルム、金属箔、又は高密度、高張力の剛性紙層、箔若しくはフィルム等の、より高いヤング率及び密度を有する著しくより薄い材料層、すなわち、剛性及び安定性をもたらす層、いわゆる表面層の間に距離又は空間を作り出す層である。スペーサー層は、より低い又は低減された固有の曲げ剛性を有することができ、よってそれ自体は、ラミネートされた包装材料の曲げ剛性に直接大きく寄与することはない。しかし、間接的に、それは両側に隣接する又はラミネートされた層との相互作用によって、極めて大きく寄与することができ、層のうちのあるものは、スペーサー層と比較してヤング率が高いが厚さが薄い。サンドイッチ構造体では、少なくとも１つのそのような表面層、又は剛性強化層がスペーサー層の両側にあることが重要である。よって「バルク層」は、「スペーサー層」及びバルク内に更に合わせた層を含んでもよいが、スペーサー層と同じ、すなわち、同一でもあってもよい。
【００４２】
「ヒートシール」という用語は、熱可塑性材料の一方の表面を別の熱可塑性材料の表面に融着するプロセスを指す。ヒートシール性材料は、十分な加熱及び圧力を印加する等の適正な条件下で、別の適切な熱可塑性材料に接触させてプレスしたときに封緘を生じることができるべきである。適切な加熱は、誘導加熱若しくは超音波加熱、又は他の従来の接触若しくは対流加熱手段、例えば、熱風若しくはインパルス加熱によって達成することができる。加熱すると、互いに封止されることが意図される材料表面でポリマー鎖の移動性が増大し、それによって鎖が解かれて移動し、対向する封止面からのポリマー鎖と再び絡まるようになる。冷却すると、封止する境界面を横切って絡まるポリマー鎖の強い結合が生じ、このようにして２つの材料表面が互いに結合される。ヒートシール操作は、１時間当たり数千の包装を生成する包装機械において、１秒の数分の１以内に行われなければならず、加熱、部分溶融、接合、及び冷却等の異なるフェーズの継続時間はミリ秒単位でカウントされる。
【００４３】
ラミネートされた包装材料において位置を定義するときの「内」という用語は、「包装材料から形成された包装容器の内側に向いている」という意味を有し、「外」という用語は、「包装材料から形成された包装容器の外側に向く方向」を定義する。
【００４４】
「最内」は、包装材料から形成された包装容器内にパックされた製品と接触している層を意味している。
【００４５】
「最外」は、包装材料から形成された包装容器の外表面、外部表面をもたらす層を意味している。
【００４６】
したがって、バルク材料層とヒートシール性で液密な熱可塑性ポリマーの最内層との間にラミネートされた、金属アルミニウム箔だけでなく熱機械的に安定なポリマー層も含むガスバリア材料が存在し、熱機械的に安定な層は、ポリマー組成物のものであり、該ポリマー組成物は、１５０℃より高い融点を有し、エチレンビニルアルコールコポリマー（ＥＶＯＨ）、並びにカプロラクタム、ラウロラクタム、ウンデカノラクタム、アジピン酸、アゼライン酸、セバシン酸、ドデカン二酸、テレフタル酸、イソフタル酸、ブタンジアミン、ヘキサメチレンジアミン、トリメチルヘキサメチレンジアミン、及びメタキシレンジアミン（ＭＸＤＡ）モノマーからなる群から選択されるモノマーの重合から得られるポリアミド（ＰＡ）からなる群から選択されるポリマー、又はそのようなモノマーの異なる組み合わせから得られる２種以上のポリアミドのブレンドを少なくとも７０ｗｔ％含み、該ポリアミドに含まれるＭＸＤＡモノマーの量は、合計で８０ｍｏｌ％以下である。
【００４７】
よって、モノマーのメタキシレンジアミン（ＭＸＤＡ）は、ポリマー組成物のポリアミドに３０ｍｏｌ％以下で含まれてもよい。ＭＸＤＡ部分から誘導されるポリアミドも含むポリマー組成物（異なるポリアミドのコポリマー又はブレンドを含む）の場合、上に列挙した他のモノマーに対するＭＸＤＡの最大比は８０ｍｏｌ％を超えるべきではない。この比を上回ると、ポリマー組成物は、破断点伸びが低減し過ぎることがある。
【００４８】
特に適したポリアミドは、ＰＡ６、ＰＡ４，６、ＰＡ６，６、ＰＡ６−６，６、ＰＡ６，１２、ＰＡ１１、ＰＡ１２、ＰＡ６−ｃｏ−ＰＡ１２、ＰＡ６Ｉ、ＰＡ６Ｉ，６Ｔである。
【００４９】
好ましくは、ポリマー組成物は、少なくとも８０ｗｔ％、例えば少なくとも９０ｗｔ％の、上のポリアミド又はポリアミドブレンドを含む。
【００５０】
一実施形態では、熱機械的に安定な層は、純粋なＰＡ６又はＰＡ６−６，６を含むポリマー組成物で作製されている。
【００５１】
別の実施形態では、熱機械的に安定な層は、４０ｗｔ％までのＰＡ−６Ｉ，６Ｔ（Ｓｅｌａｒ（登録商標））又はＰＡ−ＭＸＤ６を有する脂肪族ポリアミドのブレンドで作製されている。
【００５２】
更なる実施形態では、熱機械的に安定な層のポリマー組成物は、ポリアミドに加えて、３５ｍｏｌ％以上のエチレン含有量を有するエチレンビニルアルコールコポリマー（ＥＶＯＨ）を５０ｗｔ％まで含んでもよい。
【００５３】
熱機械的に安定な層のポリマー組成物は、１５０℃を上回る、例えば１７０℃を上回る溶融温度、及び２．０ＧＰａを上回るヤング率、すなわち、ラミネートされた構造中のポリエチレンポリマーより高い引張り剛性を有するべきである。伸びに対する耐性及びヤング率は、開口部ラミネート膜の非支持アルミニウム箔に亀裂を生じるおそれのある圧力に耐えるために重要である。すなわち、ヤング率が高ければ、亀裂の度合い及び亀裂幅が最小限に抑えられる。
【００５４】
軟化及び融解をはるかに低い温度で、例えば、８０℃（ビカット）及び１００℃前後（融解）で開始する低密度ポリエチレンポリマーとは対照的に、熱機械的に安定な層のポリマー組成物は、高温でもそのままの状態であり、より良好なその機械的強度、例えば、引張強さ、及び安定性特性を維持する。よって、ラミネートされた構造が圧力変化又は他の機械力に曝されたときに、ポリマー組成物の層は、金属アルミニウム箔に影響を及ぼすことなく圧力変化及び力に耐えることができる。バルク材料層の坪量は、１００〜３５０ｇ／ｍ２、例えば１００〜２００ｇ／ｍ２であってもよい。バルク材料は、セルロース系材料、又は幾つかの異なる密度及びセルロース繊維タイプの材料の多層構成であってもよい。
【００５５】
従来の液体包装用板紙（ＬＰＢ）グレードが、本発明のラミネートされた包装材料に使用されてもよい。そのような板紙グレードは、「液体包装用板紙」すき合わせ（Ｄｕｐｌｅｘ）又は三重（Ｔｒｉｐｌｅｘ）板紙グレードとして市販されており、それらは通常、印刷可能なクレイコートをその印刷可能な外側に有している。
【００５６】
従来の液体用板紙グレードと異なるバルク材料層の例は、いわゆる段ボール原紙である。それは通常、密度が極めて高いが、従来の液体包装用板紙と比較して固有の曲げ剛性が低い。そのような材料は、印刷可能なコーティング（クレイコート）の坪量を除いたときの相当する坪量で、液体カートン板紙の曲げ剛性より少なくとも３０％、例えば少なくとも４０％、例えば少なくとも５０％低い曲げ剛性を有する。しかし、段ボール原紙は、それでも、サンドイッチ構造体中で、より高いヤング率を有する表面層（アルミニウム箔等）の間に離間層をもたらすことによって、また従来の液体包装用板紙より高い圧縮強さ特性を層の面内（ｘ−ｙ）で有することによって、ラミネートされた包装材料の全体的な機械的特性及び曲げ剛性に寄与する。
【００５７】
段ボール原紙は、段ボールケース材料（ＣＣＭ）としても公知であり、段ボール原紙を構成する２種類の紙、すなわち、一般にクラフトライナー又は検定済みライナーとも呼ばれるライナー材料、及び波形加工紙（又は中芯原紙）材料がある。ライナーは、通常、８５０ｋｇ／ｍ３未満、例えば８３５ｋｇ／ｍ３未満の密度を有し、茶色又はベージュ色であり、主に針葉樹繊維、例えば、エゾマツ及びマツ繊維を含む。
【００５８】
波形加工紙は、通常、段ボール容器板紙において中芯原紙として使用される紙製品であり、６００〜７５０ｋｇ／ｍ３、例えば６００〜７００ｋｇ／ｍ３、通常約６５０ｋｇ／ｍ３の密度を有する。波形加工紙は、茶色又はベージュ色であり、ほとんど短繊維を含有し、一般に、ライナーのように安価で低品質の紙である。
【００５９】
しかし、中芯原紙は、波形加工されていないスペーサー層を形成すると見込まれる。それは、波形加工されていない方が、低剛性で安価な繊維性材料であり、ラミネートされた液体カートン包装材料用のサンドイッチ構造体中で十分な距離をもたらすことができることによる。波形加工されたスペーサー層、すなわち波形に形成されたスペーサー層は、本発明の範囲内ではない。段ボール箱材料は、全く異なる技術的な意味及び要件を液体用カートンのラミネートされた包装材料に提起することになり、本発明には包含されない。
【００６０】
このように、段ボール原紙材料は、液体包装用の相当する板紙より低い曲げ剛性を有するが、その一方で、通常の液体用板紙材料より、又はこの状況に適切であると思われる他の紙若しくはセルロース材料より、縦方向（ＭＤ）に高い比ＳＣＴ、すなわち、坪量単位当たり高いＳＣＴ値を有する。
【００６１】
ＳＣＴ値は、国際規格ＩＳＯ９８９５によって測定される特性であり、異なる段ボール原紙材料を互いに比較するのに信頼性がある。ＳＣＴ、すなわちショート圧縮試験（Ｓｈｏｒｔ  ｃｏｍｐｒｅｓｓｉｏｎ  Ｔｅｓｔ）は、紙繊維の内部圧縮抵抗、すなわち、ＣＤ及びＭＤでの紙の面内の圧縮強さを測定する。この特性は、測定される特定の紙の坪量に応じて変化する。紙製品の坪量は、ＩＳＯ  ５３６に従って測定される。
【００６２】
比ＳＣＴがより高い材料で作製された包装は、より良好なスタック性を有し、よって、比ＳＣＴは、カートン材料の面内（ｘ−ｙ面）での坪量当たりの圧縮強さの尺度である。段ボール原紙材料は、通常、ＭＤで３０Ｎｍ／ｇ超の比ＳＣＴを有するので、とりわけ、液体用板紙ラミネートに必要とされる圧縮強さ及びスタック性の特性をもたらすはずである。
【００６３】
比較すると、今日の液体用板紙材料は、約２５Ｎｍ／ｇという比ＳＣＴを有しているが、次いで全ての他の特性に関しても最適化されている。何故なら、それらは、液体用カートンのラミネートされた包装材料に寸法安定性をもたらす主なものとして信頼されているからである。今日の最適化された液体用板紙をラミネート中でサンドイッチ構造の安価なスペーサー層で置きかえるとき、そのようなスペーサー層は、現況技術の板紙を除去したときに失われる特性を補完するために、３０Ｎｍ／ｇを上回るより高い比ＳＣＴを有する必要がある。
【００６４】
ヒートシール性最内層の熱可塑性ポリマーは、ポリオレフィン、例えばポリエチレンであってもよい。
【００６５】
本発明のラミネートされた包装材料中のヒートシール性で液密な最外層及び最内層に適した熱可塑性ポリマーは、ポリオレフィン、例えば、ポリエチレン及びポリプロピレンのホモポリマー又はコポリマー、好ましくはポリエチレン、より好ましくは、低密度ポリエチレン（ＬＤＰＥ）、直鎖ＬＤＰＥ（ＬＬＤＰＥ）、シングルサイト触媒メタロセンポリエチレン（ｍ−ＬＬＤＰＥ）、及びそれらのブレンド又はコポリマーからなる群から選択されるポリエチレンである。好ましい実施形態によれば、最適なラミネーション及びヒートシール特性のために、ヒートシール性で液密な最外層はＬＤＰＥであり、一方、ヒートシール性で液密な最内層は、ｍ−ＬＬＤＰＥとＬＤＰＥとのブレンド組成物である。熱可塑性ポリマーの最外及び最内層は、溶融ポリマーの（共）押出コーティングによって所望の厚さに施すことができる。液密なヒートシール性の最外層及び／又は最内層は、或いは、予め製造された延伸又は無延伸フィルムの形態で施すことができる。別の実施形態によれば、ヒートシール性で液密な熱可塑性ポリマーの最外保護層は、そのような最外層が少ない厚さでしか望まれていないとき、熱可塑性ポリマーの水性分散液コーティングによって施されてもよい。
【００６６】
最外層及び最内層に関して上に列挙したのと同じ熱可塑性ポリオレフィン系材料、特にポリエチレンは、ラミネートされた材料の内部、例えばバルク材料層とバリア金属箔との間の結合層においても適切であり得る。
【００６７】
熱機械的に安定なポリマー層は、金属アルミニウム箔とバルク材料層との間に、熱可塑性ポリマーの少なくとも１つの中間結合層と一緒にラミネートされてもよい。
【００６８】
よって、本発明の方法の工程ｂ）は、熱可塑性ポリマーの少なくとも１つの中間結合層を熱機械的に安定なポリマーと一緒に有する溶融した多層を金属アルミニウム箔のウェブとバルク材料層のウェブとの間に溶融共押出し、次いでラミネーションローラーニップ内でこれらの層をプレスして互いに接着させることによって実施してもよい。
【００６９】
金属アルミニウム箔は、９μｍ又はそれより薄く、例えば７μｍ又はそれより薄く、例えば６．５μｍより薄くてもよく、例えば６．３μｍであってもよい。熱機械的に安定なポリマー層の支持によって、より堅牢で強い開口部ラミネート膜が形成され、このようにして、ラミネートされた包装材料からの包装の形成、充填、及び封止中の充填機操作での滅菌温度及び突然の圧力変化等の熱的及び機械的応力に対して、それ自体では脆弱な金属アルミニウム箔が支持される。
【００７０】
或いは、アルミニウム箔は、更に薄くして、例えば６μｍ又はそれより薄く、例えば５μｍ又はそれより薄く作製されてもよい。熱機械的に安定なポリマー層の支持によって、そのような熱的及び機械的応力を受けても、開口部ラミネート膜の性能を許容可能なレベルに保つことができる。
【００７１】
熱機械的に安定な層は、０．５〜１０ｇ／ｍ２、例えば１〜６ｇ／ｍ２、例えば２〜４ｇ／ｍ２の量で施されてもよい。
【００７２】
金属アルミニウム箔は、ポリオレフィン（低密度ポリエチレン（ＬＤＰＥ）等のポリエチレン等）、若しくは接着性ポリマー（ヒドロキシル又はカルボン酸官能基で変性されたポリオレフィン系ポリマー等）、又はそれらのブレンドの少なくとも１つの中間結合層によって、バルク材料層にラミネートされてもよい。
【００７３】
別の実施形態では、熱機械的に安定なポリマー層は、金属アルミニウム箔の内側に追加されてもよく、それによって、その後パックされた食料製品から遊離脂肪酸が食品から金属アルミニウム箔に移動することも防止され、このようにしてバリア層のバリア性を無傷の状態に保つことができ、内側のヒートシールされたポリマー層のバリア金属箔又はバリアコートフィルムへの接着力をより長いシェルフライフ時間の間維持することができる。
【００７４】
金属アルミニウム箔は、或いは、乾燥含有量で０．５〜４ｇ／ｍ２、例えば１〜２ｇ／ｍ２の量で施されるアクリル酸変性ポリエチレンコポリマーの接着剤によって、バルク層にラミネートされてもよい。よって、アルミニウムバリア箔は、ほんのわずかな量の水性接着剤組成物（乾燥含有量で２０〜５０質量％、例えば３０〜５０質量％）でバルク材料層にラミネートすることができる。水性接着剤組成物は、バルク層のセルロースの表面の繊維のネットワーク内に部分的に吸収されるので、ほんの約１〜２ｇ／ｍ２の接着性ポリマーを施すだけで表面が一緒にラミネートされる。
【００７５】
ラミネートされた材料の内部の結合層、例えば、ヒートシール性最内層と金属アルミニウム箔との間の中間結合層としての結合層の押出ラミネーションに適した接着性ポリマーは、いわゆる接着性熱可塑性ポリマー、例えば変性ポリオレフィンであり、これは、大抵は、カルボン酸官能基又はグリシジル官能基等の官能基を含有するモノマー単位を有する、ＬＤＰＥ若しくはＬＬＤＰＥのコポリマー又はグラフトコポリマーをベースとし、例えば、（メタ）アクリル酸モノマー又は無水マレイン酸（ＭＡＨ）モノマー（すなわち、エチレンアクリル酸コポリマー（ＥＡＡ）又はエチレンメタクリル酸コポリマー（ＥＭＡＡ））、エチレン−グリシジル（メタ）アクリレートコポリマー（ＥＧ（Ｍ）Ａ）、又はＭＡＨグラフトポリエチレン（ＭＡＨ−ｇ−ＰＥ）である。そのような変性ポリマー又は接着性ポリマーの別の例は、いわゆるイオノマー又はイオノマーポリマーである。
【００７６】
完成した包装容器の要件に応じて、相当する変性ポリプロピレン系熱可塑性物質の接着剤又は結合層も有用である。
【００７７】
そのような接着性ポリマー層又は「結着」層は、ヒートシール性の熱可塑性ポリマーの最内層と一緒に、又はバルク材料層と金属アルミニウム箔との間の熱可塑性ポリマーの更なる中間結合層と一緒に、共押出コーティング操作で施されてもよい。
【００７８】
熱機械的に安定なポリマー層がポリアミドである場合、接着性ポリマーが無水マレイン酸基を含有するモノマーでグラフトされた低密度ポリエチレン又は直鎖低密度ポリエチレン系ポリマー、すなわち、ＭＡＨ−ｇ−ＰＥであるときに、接着性ポリマーとの共押出コーティングから最良の接着効果が見られた。
【００７９】
一方、ＥＡＡ又はＥＭＡＡ接着性ポリマーは、隣接するポリエチレン層をアルミニウム箔に結合する接着性ポリマー層として、可能な限り最良の接着力をもたらす。そのため、金属アルミニウム箔の内側の接着性ポリマー層は、好ましくはＥＡＡ又はＥＭＡＡである。
【００８０】
熱機械的に安定なポリマー層は、上記の通りの工程ｂ〜ｄを１つの共通の工程で、熱可塑性ポリマーの少なくとも１つの中間結合層と一緒に、金属アルミニウム箔とバルク材料層との間に溶融共押出コーティングされてもよい。これは、ラミネートするポリマー層を施す最も経済的で合理的な方法であり、すなわち、それを他の溶融ポリマー層と一緒に一回の共押出操作で施すことである。しかし、多量のポリマーをバルク層とアルミニウム箔との間に施そうとするならば、それらを２つの押出ラミネーション工程で溶融押出することが実現可能であり得る。
【００８１】
熱機械的に安定なポリマー層は、或いは、工程ｃ〜ｄ）を１つの共通工程で、ヒートシール性最内層と一緒に金属アルミニウム箔上に溶融共押出コーティングされてもよい。それを２つの工程で行うことは実現可能であるが、費用が高くなる。（すなわち、予め製造されたフィルムの形態の内側のヒートシール性層を、金属アルミニウム箔の内側に該フィルムを押出ラミネートすることによって施し、それは熱機械的に安定なポリマー層を接着性ポリマーの隣接層と一緒に、それらの間に溶融共押出することによって行う）。
【００８２】
更なる実施形態では、ラミネートされた材料のヒートシール性の外層は、１つ又は２つの予め製造されたフィルムとして提供されてもよい。よって、そのようなフィルムは、バルク材料層に予めラミネートされてもよく、及び／又は金属アルミニウム箔に予めラミネートされ、後でバルク層の内側にラミネートされるようにしてもよい。フィルムが、バリア層、又は印刷され、装飾された層にラミネートされるとき、とりわけ、ＥＡＡ又はＥＭＡＡ等の接着性ポリマーがプレコーティングされた若しくは一体化された層が存在するか、又はラミネーション表面の片方に施されているならば、それらは、フィルムを隣接層に単に熱圧力ラミネートするだけでラミネートすることができる。
【００８３】
ある実施形態では、バルク材料層は、金属アルミニウム箔に以下の順序でラミネートされている、すなわち、バルク材料層に接着及び接触する熱可塑性層の第１の中間結合層、熱可塑性ポリマーの第１の中間結合層の反対側に接着及び接触する第１の接着性ポリマー層、第１の接着性ポリマー層の反対側に接着及び接触する熱機械的に安定な層、並びに熱機械的に安定な層の反対側に接着及び接触し、熱機械的に安定な層を金属アルミニウム箔に接合する第２の接着性ポリマー層の順序でラミネートされている。
【００８４】
好ましくは、熱可塑性層の中間結合層は、セルロース系バルク材料層に対して強力な結合を生じるように、ＬＤＰＥである。ＬＤＰＥは、３００℃を上回る高温で共押出することができるので、ポリマー溶融物がバルク層のセルロース材料の表面に染み込んで、それに強力に結合することができるようになる。接着性ポリマーは、より低い温度、例えば２８０℃未満で押出しなければならず、十分に高い接着強度に達しないことがある。ＬＤＰＥ層と、例えば板紙との間の接着は、層の剥離試験での剥離に耐えるのに十分強い。層の剥離は、通常、ＬＤＰＥと紙の表面との間の境界面よりも、その他の層の境界面で最初に起こるはずである。
【００８５】
好ましくは、そのとき、第１及び第２の接着層の接着性ポリマーは、無水マレイン酸でグラフト変性されたポリエチレン（ＭＡＨ−ｇ−ＰＥ）である。ＬＤＰＥのポリアミドへの接着力は、無水マレイン酸変性タイプの接着性ポリマーを用いると高くなり、その外側でのアルミニウム箔への接着力は良好で十分である。この実施形態では、ポリエチレンの中間結合層は、５〜１０ｇ／ｍ２、例えば６〜８ｇ／ｍ２の量で施されることが好ましく、これは、包装用ラミネート強度（接着強度）及びラミネーション製造プロセスの両方の観点から結合層の経済的で適切な層の厚さである。共押出ラミネーション操作中に中間結合層、接着層、及び熱機械的に安定なポリマー層の溶融カーテンに十分な熱及び安定性をもたらすことによって熱機械的に安定な層を支持するために、５ｇ／ｍ２、例えば８ｇ／ｍ２という最小量のそのような更なる結合層が必要である。上で説明したように、バルク材料層に強く結合するのに十分な熱をもたらすことが、特に必要である。
【００８６】
よって、ラミネートされた開口膜材料において、ラミネートされた膜材料（Ｌ）は、ラミネートされた開口膜材料の外側から内側に、以下の一連のラミネート層、すなわち、熱可塑性ポリマーの最外層、熱可塑性ポリマーの中間結合層、第１の接着性ポリマー層、熱機械的に安定な層、第２の接着層、及び熱可塑性の最内層を含む。
【００８７】
好ましくは、熱可塑性ポリマーの中間結合層は低密度ポリエチレンであり、熱機械的に安定なポリアミド系層、並びに一方の側ではＬＤＰＥ層、及びもう一方の側では金属アルミニウム箔との可能な限り最良な接着強度のために、第１及び第２の接着性ポリマーは無水マレイン酸グラフト変性ポリエチレンである。
【００８８】
よって、本発明の方法の工程ｂ）は、バルク材料層のウェブに接触する熱可塑性ポリマーの中間結合層を、熱可塑性ポリマーの中間結合層の反対側に接着及び接触する第１の接着性ポリマー層、及び第１の接着性ポリマー層の反対側に接触する熱機械的に安定なポリマー、及び熱機械的に安定なポリマー層の反対側に接着及び接触すると共にその外側で金属アルミニウム箔のウェブに接着及び接触する更なる第２の接着性ポリマー層と一緒に有する、溶融した多層のポリマーカーテンを溶融共押出し、同時にこれらの層をラミネーションローラーニップ内でプレスして互いに接着させることによって実施されてもよい。
【実施例】
【００８９】
試験方法
酸素透過（ＯＴＲ）は、ＡＳＴＭ  Ｆ１９２７−１４及びＡＳＴＭ  Ｆ１３０７−１４に従って、２３℃の温度で、試験ガスとして空気を用いて、相対湿度（ＲＨ）５０で測定した。
【００９０】
したがって測定値の単位は、２３℃及び５０％ＲＨで試料当たりｃｍ３／（０．２ａｔｍ、２４時間）である。試料は、２０ｍｍの直径を有する開口膜を含む包装材料片である。
【００９１】
ＯＴＲを決定するための方法は、所定の温度、所与の大気圧、及び選択された推進力で材料を通過するときの、表面及び時間単位当たりの酸素の量を特定する。
【００９２】
開口膜を含む包装材料片を、内側（すなわち、包装材料の内側、及び包装材料で作製して得られた包装容器の内側）から空気で一定時間加圧できるような位置に固定することによって、「破裂時の膜強度」を試験した。これらの試験に関して、時間を０．２５０秒に設定した。実験が行われた周囲の大気圧より０．７ｂａｒ上から始めて、圧力を０．１ｂａｒの段階的増分で（各段階で０．２５０秒間加圧した）膜が破れるまで徐々に段階的に増加した。
【００９３】
図１ａには、本発明のラミネートされた包装材料、１０ａの第１の実施形態がこのように断面で示される。それは、約２７０ｇ／ｍ２の坪量を有する、液体包装用の板紙のバルク材料層１１ａを含む。
【００９４】
ラミネートされた材料から形成された包装容器の内側を向くことになる、バルク材料層１１ａの内側に、ラミネートされた材料は、金属アルミニウム箔１２ａを含む。該金属アルミニウム箔は、５μｍの厚さを有する。金属アルミニウム箔は、バルク材料層に多層結合構造によってラミネートされ、該多層結合構造は、バルク材料の板紙に接着及び直接接触する８ｇ／ｍ２のＬＤＰＥの第１の結合層１３ａ、ＬＤＰＥ層のもう一方の側に隣接して直接接触する３ｇ／ｍ２のＭＡＨ−ｇ−ＬＤＰＥの接着性ポリマーの第１の「結着」層１４ａ、第１の接着性ポリマーの層に隣接して直接接触して施される４ｇ／ｍ２のＰＡ−６ポリアミドの熱機械的に安定な層１５ａ、並びに熱機械的に安定なＰＡ層に隣接して直接接触する３ｇ／ｍ２のＭＡＨ−ｇ−ＬＤＰＥの接着性ポリマーの第２の接着性ポリマー又はいわゆる「結着」層１６ａを含む。第２の接着性ポリマーの層は、金属アルミニウム箔の外側にも直接接着し、すなわち、熱機械的に安定な層１５ａをアルミニウム箔１２ａに接合する。
【００９５】
もう一方の、金属アルミニウム箔の内側には、同様に最終的な包装容器内に充填された食料製品と直接接触することになる包装用ラミネートの層である、ヒートシール性で熱可塑性の最内層１７ａがある。ヒートシール性ポリマーの最内層１７ａは、ＥＡＡの中間接着性層１８ａと一緒にアルミニウム箔上に溶融共押出コーティングされる。
【００９６】
ポリアミドの熱機械的に安定な層１５ａ、ＬＤＰＥの結合層、並びに第１及び第２の接着性ポリマー層の（共）押出ラミネーションによるバルク材料層１１ａと金属アルミニウム箔１２ａとのラミネーションは、熱可塑性ポリマーの最内層１７ａの金属アルミニウム箔上への共押出コーティングの前に行われる。
【００９７】
このようにラミネートする層構成には、バルク材料層への高い接着力をもたらすという利点がある。何故なら、ＬＤＰＥは、いかなる接着性ポリマー又は熱機械的に安定なポリマーよりも高い温度でセルロース表面上に押出コーティングすることができるからである。更に、ラミネートされた膜中の開口穴を通したバルク材料層の外側の外側ＬＤＰＥ層への接着力は、より高いこの温度によってより良好になる。熱機械的に安定なポリマー層をバリア層の内側ではなくバルク材料層とバリア層との間に含むことで、包装を形成する際に内層のヒートシールが何も干渉されないことが更なる利点である。
【００９８】
熱可塑性ポリマーの最内層は、ポリオレフィン、例えばポリエチレン、例えば、この場合では、メタロセン触媒による直鎖低密度ポリエチレン（ｍ−ＬＬＤＰＥ）と低密度ポリエチレン（ＬＤＰＥ）とのブレンドを含む組成物から選択されるヒートシール性ポリマーである。代替的に、又は更に、ラミネートされた包装材料の最内側にあるヒートシール性材料は、異なる種類のポリエチレンの２部層（ｔｗｏ  ｐａｒｔ−ｌａｙｅｒｓ）に分割されてもよく、例えば、接着性ポリマーに接触するＬＤＰＥの第１の中間層、及び上記のブレンドの第２の最内層が存在してもよい。
【００９９】
もう一方の側、すなわちバルク材料層１１ａの外側に、包装材料は、バルク材料層上に押出コーティングされたＬＤＰＥの液密で透明な最外層１９ａを含む。
【０１００】
図１ｂに、ラミネートされた包装材料、１０ｂの第２の実施形態の同様な断面が示される。ラミネートされた材料は、バルク材料層と金属アルミニウム箔との間の層構成を除いて、図１ａの材料と同じである。多層結合層構成は、図１ａのような板紙のバルクの内側方向のＬＤＰＥ層を含んでおらず、それぞれ３〜４ｇ／ｍ２の量のＥＡＡの第１及び第２の接着性ポリマー層、１４ｂ及び１６ｂに囲まれた、中間の４ｇ／ｍ２の量のポリアミドの熱機械的に安定な層１５ｂしか含んでいない。よって、第１の接着性ポリマー層１４ｂは、板紙に直接隣接して接触し、第２の接着性ポリマー層１６ｂは、アルミニウム箔１２ｂに直接隣接して接触する。
【０１０１】
異なる実施形態では、接着性ポリマーの第１の層も除去して、ポリアミドである熱機械的に安定なポリマー層１５がその代わりにバルク板紙１１に直接接着及び直接接触するようにすることができると思われる。その代わりに、押出ラミネーションプロセスを目的として、接着性ポリマーの層の厚さを増加させてもよく、又は追加的なＬＤＰＥの層１３を追加して接着性ポリマーの第２の層１６をアルミニウム箔に結合してもよい。熱機械的に安定な層のポリアミドの、穴を通した膜の層構成内での、板紙の反対側のＬＤＰＥの最外層１９への接着力は、悪化しないこともあるが、小さいストロー穴、ミシン目等には十分良好に機能し得る。
【０１０２】
図１ｃは、本発明によるラミネートされた包装材料、１０ｃの第３の実施形態の断面を示す。ラミネートされた包装材料は、図１ａ及び図１ｂに記載されるものと同じ板紙、並びに同じ熱可塑性ポリマーの最外及び最内層を有するが、熱機械的に安定な層１５ｃは、代わりに金属アルミニウム箔１２ｃの内側に位置する。熱機械的に安定なポリアミド層１５ｃは、ＥＡＡである周囲の第１及び第２の隣接接着性ポリマー層１４ｃ及び１６ｃ、並びにＬＤＰＥ／ｍＬＬＤＰＥのブレンドのヒートシール性最内層１７ｃと一緒にアルミニウム箔上に溶融共押出コーティングされる。
【０１０３】
アルミニウム箔１２ｃは、ＬＤＰＥの単一の中間結合層１３ｃによってバルク板紙１１ｃに結合されている。
【０１０４】
図２ａには、図１に記載される通りの板紙のバルク層のウェブ１１が、どのようにリール２１から送り出され、リール２２から送り出された金属アルミニウム箔のウェブ１２にラミネーションローラーニップ２５内で押出ラミネートされるかが概略的に図示される。図１ａ若しくは図１ｂの多層構成、又は図１ｃのＬＤＰＥの単層を含む結合層の溶融ポリマーカーテン２３が、バルク材料層１１とアルミニウム箔１２との間でラミネーションニップ２５内に押出２４されて、一緒にプレスされ、冷却されて溶融ラミネーションポリマーが固化され、このようにして板紙とアルミニウム箔とが互いに恒久的に接着されて予備ラミネート２６を生成する。得られた予備ラミネートは、この場合は図２ｂに関して更に記載されるような、ラミネーションプロセスの次の操作に送り出される。
【０１０５】
図２ｂには、バルク材料層、金属アルミニウム箔、及び図１ａ〜図１ｃの通りの中間結合層又は熱可塑性ポリマー層の予備ラミネート２６のウェブが、どのように更なるラミネーションローラーニップ２７に送り出されるかが概略的に図示される。ローラーニップ２７で、内側ポリマー層、すなわち、接着性ポリマー層１８ａ；１８ｂ；１４ｃ及び１６ｃ、熱機械的に安定な層１５ｃ、並びに最内層１９ａ；１９ｂ；１９ｃの溶融カーテン２８が、下方に共押出２９されてラミネーションローラーニップ２７内に入り、冷却されて、ポリマー層１８、１９、１４〜１６をアルミニウム箔のウェブの内表面にプレスして固化させることによって、多層フィルムコーティングとしてアルミニウム箔１２の反対の、内側にコーティングされる。得られたラミネート３０を、更なる同様のラミネーション操作に送り出して、ＬＤＰＥの外側層１９を板紙層１１の反対側の、外側に押出コーティングラミネートしてもよいし、又はもしこれが上のラミネーション工程の前に既に済んでいたら、包装用ラミネートをリールで更に輸送及び貯蔵するために、巻き取りステーションに送り出してもよい。
【０１０６】
図３ａは、本発明による包装用ラミネート１０ａ；１０ｂ；１０ｃから生成された包装容器３０ａの実施形態を示す。該包装容器は、飲料、ソース、スープ等に特に適している。典型的には、そのような包装の容量は約１００〜１０００ｍｌである。それはいかなる構成であってもよいが、好ましくはレンガ状であり、それは縦方向及び横方向の封止、それぞれ３１ａ及び３２ａを有し、任意選択により開口具３３を有する。別の実施形態では（図示せず）、包装容器は楔のような形状であってもよい。そのような「楔形」を得るために、包装の底部分だけを、底部の横方向の熱封止部が三角形のコーナーフラップの下に隠れるように折り畳み形成し、コーナーフラップを折り畳んで包装の底部に対して封止する。頂部セクションの横方向の封止は折り畳まないままにする。このようにして半分折り畳まれた包装容器は、食料品店の棚の上又は机の上等に置かれたときでも、取り扱いが容易であり、寸法的に安定である。
【０１０７】
図３ｂは、本発明による代替的な包装用ラミネートから生成された包装容器３０ｂの代替的な好ましい例を示す。代替的な包装用ラミネートは、より薄いセルロースのバルク層１１を有することによってより薄くなっており、そのために、直方体、平行六面体、又は楔状の包装容器を形成するには十分に寸法的に安定ではなく、横方向の封止３２ｂの後に折り畳み形成されない。よって、それは枕状のパウチ型容器のままとなり、この形態で配送され、販売されることとなる。
【０１０８】
図３ｃは、ゲーブルトップ包装３０ｃを示しており、これは、本発明の板紙のバルク層及び耐久性のあるバリアフィルムを含むラミネートされた包装材料からの、予め切断されたシート又はブランクから折り畳み形成されたものである。フラットトップ包装も、同様の材料のブランクから形成することができる。
【０１０９】
図４は、本出願の導入部に記載した通りの原理を示す。すなわち、包装材料のウェブが、ウェブの縦方向の端部４２を重なり合う接合部４３で互いに一体化させることによって、管状物４１に形成される。該管状物は、意図される液状食料製品で充填され４４、管状物内に充填された含有物のレベルより下で互いから所定の距離をおいて管状物の横方向の封止４５を繰り返すことによって、個々の包装に分割される。包装４６は、横方向の封止部で切開することによって分離され、材料中に準備された折り線に沿って折り畳み形成することによって所望の幾何学的構成が与えられる。
【０１１０】
図５は、上で説明したように、「破裂時の膜強度」を測定する試験において、ラミネートされた開口膜が破れる圧力を示す図である。測定値は、表示される標準偏差と共に示される。開口部は、２０ｍｍの直径を有する。非支持アルミニウム箔を有するラミネートされた開口膜、すなわち、アルミニウム箔が従来の低密度ポリエチレン層にラミネートされただけの開口膜の方が、低い膜への加圧力で、早く破れることが分かる。しかし、平方メートル当たり数グラムのポリアミド（ＰＡ６）も共押出層として更なる中間熱可塑性結合層と一緒にバルク層材料と金属アルミニウム箔との間にラミネートされた同一の膜は、膜への加圧力がより高くなるまで破れない。この状況は、金属アルミニウム箔を薄くしても、すなわち、６．３μｍの代わりに５μｍにしても依然として変わらない。この効果は、ラミネートされた包装材料から生成された包装容器での、ラミネートされた開口膜の品質にも顕著である。それは、追加のポリアミド層に支持された膜の開封性の向上として、開口穴周辺のほつれた端部の出現の低下はもとより、未開封の開口膜にいかなる欠陥もないこととして分かる。これによって、本発明のラミネートされた開口膜材料は、金属アルミニウム箔バリアにより良好な支持をもたらし、充填機内で包装材料が曝される機械的応力からの損傷を防止することが示される。膜に更に熱をかけると、そのような開口膜中の非支持アルミニウム箔に更なる有害作用があることが知られている。熱機械的に安定なポリアミド組成物の方が融点が高いので（通常２００℃前後又はそれを上回る）、他のポリオレフィン系の層が軟化し、機械的支持をもたらすのに柔軟になり過ぎても、そのような機械的損傷及び応力に耐えるのに十分にアルミニウム箔を支持する。
【０１１１】
図６は、ラミネートされた開口膜への過剰な加圧力が膜のＯＴＲに及ぼす影響を示す図である。よって、ラミネートされた開口膜を含む試料について、１ｂａｒの圧力を膜の片側にかける前後でＯＴＲを測定した（２３℃、５０％ＲＨ）。図５で試験した２つのラミネートされた開口膜を、ＯＴＲに及ぼす影響に関してここでも試験した。加えて、ポリアミドを有していないが、アルミニウム箔を薄くした試料も試験した。
【０１１２】
その結果から、薄い方の５μｍのアルミニウム箔を有するラミネートされた膜は、厚い方の６．３μｍの金属アルミニウム箔よりも、そのような膜に作用する圧力からの応力に対して有意に敏感であると結論付けることができる。金属アルミニウム箔が５．０μｍ程の薄さであるときも、一平方メートル当たり数グラムのポリアミド−６は、ラミネートされた膜へのいかなる損傷も防止することができると結論付けることができる。
【０１１３】
よって、添付の特許請求の範囲に規定される通りの本発明による包装材料によって、それで作製された包装容器はより堅牢になり、包装の完全性及びガスバリア性が向上する。好ましい実施形態によれば、該包装材料によって、本発明の材料で作製された包装容器の開封性も向上する。
【０１１４】
本発明は、上に示し、説明した実施形態によって限定されるものではなく、特許請求の範囲内で変わり得るものである。概論として、層の厚さ間の割合、層間の距離の割合、並びに他の特徴物の大きさ及び互いに比較した相対的な大きさは、図に示される通りとして受け取るべきではない。これらは、互いに関連する層の順序及び種類、及び文章での明細書に記載される通りの理解すべき他の全ての特徴物を単に説明するに過ぎない。
【符号の説明】
【０１１５】
５  熱機械的に安定なポリマー層
１０ａ、１０ｂ、１０ｃ  ラミネートされたセルロース系の液状食品包装材料
１１  バルク材料層の第１のウェブ
１１ａ、１１ｂ、１１ｃ  バルク材料層
１２  金属アルミニウム箔の第２のウェブ
１２ａ、１２ｂ、１２ｃ  金属アルミニウム箔
１３  ＬＤＰＥの層
１３ａ、１３ｃ  中間結合層
１４  ポリマー層
１４ａ、１４ｂ、１４ｃ  第１の接着性ポリマー層
１５  ポリマー層
１５ａ、１５ｂ、１５ｃ  熱機械的に安定なポリマー層
１６  ポリマー層
１６ａ、１６ｂ、１６ｃ  第２の接着性ポリマー層
１７ａ、１７ｂ、１７ｃ  ヒートシール性で液密な熱可塑性ポリマーの最内層
１８  ラミネートする工程
１８ａ、１８ｂ  接着性ポリマー層
１９  最内層
１９ａ、１９ｂ、１９ｃ  熱可塑性ポリマーの透明な最外保護層
２０  貫通した穴、開口部、又はスリット
２１、２２  リール
２３  溶融ポリマーカーテン
２４、２９  共押出ラミネート
２５、２７  ラミネーションローラーニップ
２６  予備ラミネート
２８  溶融カーテン
Ｌ  ラミネートされた開口膜材料
【図１ａ】
2020522441.tif 000003
【図１ｂ】
2020522441.tif 000004
【図１ｃ】
2020522441.tif 000005
【図２ａ】
2020522441.tif 000006
【図２ｂ】
2020522441.tif 000007
【図３ａ】
2020522441.tif 000008
【図３ｂ】
2020522441.tif 000009
【図３ｃ】
2020522441.tif 000010
【図４】
2020522441.tif 000011
【図５】
2020522441.tif 000012
【図６】
2020522441.tif 000013
【国際調査報告】
2020522441.tif 000014
2020522441.tif 000015
2020522441.tif 000016